(57)【要約】【課題】最表面に親水性の防汚被膜を有し、手油等の油性の汚れが付着にくく且つ落ちやすい防汚めっき品を提供する。【解決手段】めっき層を有するめっき品において、前記めっき層よりも上の最表面に、Ｍｇ、Ｓｉ及びＢを主成分として含む、実質的に透明で、水接触角が１０°以下である防汚被膜を有する。防汚被膜は、水との親和性が高く、空気中の水分を吸着して、表面に水の極薄い膜を形成する。手油等の汚れは、その水の膜に付着しにくく、また付着したとしてもその水の膜の上に浮くので落ちやすい。前記めっき層として、漆黒調めっき層又はサテン調めっき層を例示できる。【選択図】図１
2018024903.tif 000002
【特許請求の範囲】
【請求項１】
めっき層を有するめっき品において、前記めっき層よりも上の最表面に、Ｍｇ、Ｓｉ及びＢを主成分として含む、実質的に透明で、水接触角が１０°以下である防汚被膜を有することを特徴とする防汚めっき品。
【請求項２】
前記めっき層は、漆黒調めっき層又はサテン調めっき層である請求項１記載の防汚めっき品。
【請求項３】
めっき層を有するめっき品を、Ｍｇ、Ｓｉ及びＢを含む電解液にて電気めっき処理することにより、前記めっき層よりも上の最表面に、Ｍｇ、Ｓｉ及びＢが主成分として析出してなる、実質的に透明で、水接触角が１０°以下である防汚被膜を形成することを特徴とする防汚めっき品の製造方法。
【請求項４】
前記めっき層を、漆黒調めっき層又はサテン調めっき層として形成する請求項３記載の防汚めっき品の製造方法。
【発明の詳細な説明】
【技術分野】
【０００１】
本発明は、防汚被膜を有するめっき品に関するものである。
【背景技術】
【０００２】
めっき品は、加飾バリエーションが拡充され、様々な外観のものが生産されるようになった。車両用加飾部品や電気製品用筐体樹品などの分野における近年のめっき品のデザイントレンドとしては、黒味を強調しためっき（漆黒調めっき）や、光沢を抑えていぶした感じのめっき（サテン調めっき）が挙げられる。
【０００３】
しかしながら、これらのめっき外観は、手油等の汚れが色目の兼ね合いにより目立ちやすく且つ取れにくいという問題があった。従来、このような手油等の汚れの問題を解消できる防汚技術は見当たらなかった。
【０００４】
なお、特許文献１には、セラミックスを充填したタンクに通水して生成したホウ酸シリカ水を、高圧で直接自動車等の被洗浄物に当てることで、被洗浄物を洗浄するとともに、被洗浄物の表面に被膜を形成する方法が開示されている。
しかしながら、特許文献１には、実施例での通水時間については記載されていない。また、実施例において実際に被膜の存在を確認したことは記載されていない。
【０００５】
また、特許文献２には、セラミックスを充填したタンクに通水して生成したホウ酸シリカ水をめっき液として用い、金属材料からなる基材を電極として用いて、めっき処理によりホウ酸シリカを含む粒子を基材表面に物理的に吸着した後、化学的吸着が生じてシリカを基材表面に固着させる方法が開示されている。
しかしながら、特許文献２には、実施例での通水時間については記載されていない。また、実施例の表面に、光学顕微鏡で多数のランダムな模様を観察したこと、エネルギー分散型Ｘ線分析装置で、Ｃ（炭素）、Ｍｇ（マグネシウム）、Ｓｉ（ケイ素）の成分増加を認めたことが記載されているが、Ｂ（ホウ素）の析出を確認できたことは記載されていない。
【先行技術文献】
【特許文献】
【０００６】
【特許文献１】特開２００４−５００４３号公報
【特許文献２】特開２０１２−１２６９５６号公報
【発明の概要】
【発明が解決しようとする課題】
【０００７】
本発明の目的は、最表面に水接触角が１０°以下である親水性の防汚被膜を有し、手油等の油性の汚れが付着にくく且つ落ちやすい防汚めっき品を提供することにある。
【課題を解決するための手段】
【０００８】
（１）本発明の防汚めっき品は、めっき層を有するめっき品において、前記めっき層よりも上の最表面に、Ｍｇ、Ｓｉ及びＢを主成分として含む、実質的に透明で、水接触角が１０°以下である防汚被膜を有することを特徴とする。
【０００９】
前記めっき層が、漆黒調めっき層又はサテン調めっき層である場合、前述のとおり、これらのめっき層は手油等の汚れが色目の兼ね合いにより目立ちやすく且つ取れにくいから、これを防ぐ本発明は特に効果的である。
【００１０】
（２）本発明の防汚めっき品の製造方法は、めっき層を有するめっき品を、Ｍｇ、Ｓｉ及びＢを含む電解液にて電気めっき処理することにより、前記めっき層よりも上の最表面に、Ｍｇ、Ｓｉ及びＢが主成分として析出してなる、実質的に透明で、水接触角が１０°以下である防汚被膜を形成することを特徴とする。
【００１１】
前記めっき層を、漆黒調めっき層又はサテン調めっき層として形成することが好ましい。
【００１２】
＜作用＞
Ｍｇ、Ｓｉ及びＢを主成分として含む、実質的に透明で、水接触角が１０°以下である防汚被膜は、水との親和性が高く、空気中の水分を吸着して、表面に水の極薄い膜を形成する。このため、手油等の汚れは、その水の膜に付着しにくく、また付着したとしてもその水の膜の上に浮くことになり、拭き取りや水洗いで落ちやすい。
【発明の効果】
【００１３】
本発明の防汚めっき品及びその製造方法によれば、Ｍｇ、Ｓｉ及びＢを主成分として含む、実質的に透明で、最表面に水接触角が１０°以下である親水性の防汚被膜を有することにより、手油等の油性の汚れが付着にくく且つ落ちやすいという優れた効果を奏する。
【図面の簡単な説明】
【００１４】
【図１】実施例のめっき品の模式的な断面図である。
【発明を実施するための形態】
【００１５】
１．めっき品の基材
めっき品の基材の素材としては、特に限定されないが、樹脂、金属、ガラス等を例示できる。樹脂基材の樹脂は、熱可塑性でも熱硬化性でもよく、特に限定されないが、アクリロニトリル・ブタジエン・スチレン共重合体（ＡＢＳ）樹脂、ポリカーボネート（ＰＣ）樹脂、ＰＣ／ＡＢＳ樹脂、アクリル樹脂、スチレン樹脂、ポリアミド樹脂、ポリカーボネート樹脂、ポリプロピレン樹脂、塩化ビニル樹脂、ポリウレタン樹脂等を例示できる。ＡＢＳ樹脂、ＰＣ／ＡＢＳ樹脂が強度、耐久性等の観点から好ましい。
樹脂基材の上には、めっき層を電気めっきするときに必要な導電層が形成される。導電層としては、特に限定されないが、無電解ニッケルめっき層を例示できる。
【００１６】
２．めっき層
めっき層としては、特に限定されないが、Ｃｕ（銅）めっき層、Ｎｉ（ニッケル）めっき層、Ｃｒ（クロム）めっき層、これらの組み合わせ等を例示できる。めっき層の具体的構成は、特に限定されず、単層でも複数層でもよい。
めっき層が漆黒調めっき層又はサテン調めっき層である場合、上述したとおり、本発明は特に効果的である。
【００１７】
５．防汚めっき品の用途
防汚めっき品の用途としては、特に限定されないが、車両用加飾部品（ラジエータグリル、フェンダ、ガーニッシュ、ホイールキャップ、バックパネル、エアスポイラー、エンブレム等）、電気製品（携帯電話、スマートホン、携帯情報端末、ゲーム機等）用筐体部品等を例示できる。
【実施例】
【００１８】
まず、Ｃｕめっき層を有するめっき品の代用としてＣｕハルセル板（山本鍍金試験機製）を用い、表１に示すように、試験例１ではＣｕハルセル板をそのままテストピースとし、試験例２〜６ではＣｕハルセル板を後述する電解液にて電気めっき処理してテストピースとし、防汚特性を調べた。
【００１９】
【表１】
2018024903.tif 000003
【００２０】
電解液は、セラミックス（株式会社エヌエム社製の商品名「ＮＭセラミックス」）を充填したタンク（株式会社エヌエム社製の商品名「ウォーターコートＷＳ−０４」）に、試験例２では１時間、試験例３では５時間、試験例４では１２時間、試験例５では３６時間、試験例６では５０４時間、通水して得た液を用いた。通水時間以外の通水条件は、水量が５Ｌ、流量が２Ｌ／分、水温が室温である。
試験例２〜６の各電解液の組成を、誘導結合プラズマ発光分光分析装置（ＩＣＰ−ＡＥＳ）により、分析した結果を表１に示す。
【００２１】
こうして得た試験例２〜６の各電解液に、Ｃｕハルセル板を陰極として浸漬し、液温４０℃、エアー攪拌あり、電流密度０．１Ａ／ｄｍ２、めっき時間３００秒のめっき条件により、電気めっき処理した。
試験例２〜６の各Ｃｕハルセル板の被膜の有無及び組成を、Ｘ線光電子分光装置（ＸＰＳ）により、分析した結果を表１に示す。試験例２〜４では、被膜が検出されなかった（ＮＤ）。試験例５，６では、Ｍｇ、Ｓｉ及びＢを含む実質的に透明な被膜が検出され、上記電気めっき処理で電気析出により被膜（防汚被膜）が生成したものと考えられる。
【００２２】
こうして作製した試験例１〜６の各テストピースについて、水との接触角を、接触角計（協和界面科学社「ＤＭ−５０１」）により測定した。その結果を表１に示すように、電気めっき処理していない試験例１に対し、試験例２〜４の水との接触角は実質的に同等であったが、試験例５，６の水との接触角は顕著に小さくなった。
【００２３】
また、試験例１〜６の各テストピースについて、手油汚れの取れやすさの試験を、次の手順で行った。
１．ガーゼに人の手油の主成分であるオレイン酸を含ませて、直径２ｃｍの円柱形のゴム栓をそのガーゼに押し当て、ゴム栓にオレイン酸を付着させた。
２．次に、評価するテストピースの上にゴム栓を置き、ゴム栓の上に５００ｇの錘を置き、６０ｓｅｃ静置して、テストピースにゴム栓のオレイン酸を油汚れとして付着させた。
３．次に、乾いたベンコットをテストピースの油汚れの上に置き、引っかき試験機で２ｋｇの加重で３０回スクラッチした（加重面積１ｃｍ２、スクラッチ速度４８回／分、スクラッチピッチ５ｃｍ）。
４．以上の汚れ試験の前後のテストピースの色差を、色彩計（コニカミノルタ社「ＣＭ−７００Ｂ」）により測定し、次の式で示される色差変化ΔＥを、手油汚れの取れやすさの指標とした。
Ｌ＊ａ＊ｂ＊表色系で、試験前色調（Ｌ１  ａ１  ｂ１）、試験後色調（Ｌ２  ａ２  ｂ２）とし、ΔＥ＝√（Ｌ１−Ｌ２）２＋（ａ１−ａ２）２＋（ｂ１−ｂ２）２
【００２４】
上記色差変化の結果を表１に示すように、電気めっき処理していない試験例１に対し、試験例２〜４の色差変化は実質的に同等であったが、試験例５，６の色差変化は顕著に小さくなった。試験例５，６では手油汚れの取れ方が大きかったことを意味する。
【００２５】
以上のとおり、試験例５，６のように、Ｍｇを４．１ｐｐｍ以上、Ｓｉを１１．２ｐｐｍ以上、Ｂを８．７ｐｐｍ以上含む電解液を用いて電気めっき処理した場合に、防汚効果が得られた。
【００２６】
次に、実施例として、めっき層を有するめっき品を、上記の試験例５又は試験例６と同様の電解液にて電気めっき処理することにより、めっき層よりも上の最表面に防汚被膜を形成した。
【００２７】
具体的には、図１（ａ）に示す基材の上にＣｕめっき層を有するめっき品、（ｂ）に示す基材の上にＮｉめっき層と漆黒調Ｃｒめっき層をこの順で有するめっき品、（ｃ）に示す基材の上にサテン調Ｃｕめっき層とＣｒめっき層をこの順で有するめっき品、（ｄ）に示す基材の上にサテン調Ｃｕめっき層と漆黒調Ｃｒめっき層をこの順で有するめっき品の、それぞれの最表面に防汚被膜を形成した。各めっき層は電気めっきにより形成したが、無電解めっきにより形成することもできる。基材は、金属板であったが、樹脂基材でもよい。
これらの実施例においても、試験例５又は試験例６と同様の、手油汚れの取れやすさが認められた。
【００２８】
なお、本発明は前記実施例に限定されるものではなく、発明の趣旨から逸脱しない範囲で適宜変更して具体化することができる。
【図１】
2018024903.tif 000004